【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】
低融点合金にフラックスを塗布または内蔵したフラックス付き低融点合金を具備する保護素子であって、前記フラックスは添加剤がエチレン−アクリル酸エステル共重合樹脂であることを特徴とする保護素子。
【請求項２】
前記フラックスはロジンにエチレン−アクリル酸エステル共重合樹脂を５〜９５ｗｔ％および活性剤を０．１〜３０ｗｔ％添加したことを特徴とする請求項１に記載の保護素子。
【請求項３】
前記エチレン−アクリル酸エステル共重合樹脂は、ＣＯＯＲ基を含み、ＲがＣ１〜Ｃ４であり、メルトフローレートが０．６〜１５００ｇ／１０ｍｉｎであることを特徴とする請求項２に記載の保護素子。
【請求項４】
前記エチレン−アクリル酸エステル共重合樹脂がエチレン−メチルアクリレート共重合体, エチレン−エチルアクリレート共重合体, エチレン−ｎ−プロピルアクリレート共重合体, エチレン−イソプロピルアクリレート共重合体, エチレン−ｎ−ブチルアクリレート共重合体,
エチレン−イソブチルアクリレート共重合体, エチレン−ｓｅｃ−ブチルアクリレート共重合体, エチレン−ｔｅｒｔ−ブチルアクリレート共重合体を含む群から選択された１または２以上からなることを特徴とする請求項３に記載の保護素子。
【請求項５】
前記エチレン−アクリル酸エステル共重合樹脂に、Ｃ４〜Ｃ１８のモノカルボン酸またはジカルボン酸、およびＣ４〜Ｃ１８のハロゲン化モノカルボン酸またはハロゲン化ジカルボン酸、およびＣ１〜Ｃ１０のアルキル基を有する第２級アミン、Ｃ１〜Ｃ１０のアルキル基を有する第３級アミン、Ｃ１〜Ｃ１０のアルキル基を有する第４級アンモニウム塩、グリシンおよびＣ１〜Ｃ１５のアルキル基を有するアミノ酸またはアミノ酸塩を含む群から選択された１または２以上の活性剤を０．２〜３０ｗｔ％添加したことを特徴とする請求項４に記載の保護素子。
【請求項６】
前記エチレン−アクリル酸エステル共重合樹脂に、Ｃ４〜Ｃ１０のアルキル基を有する第１級アミンハロゲン化水素酸塩、Ｃ４〜Ｃ１０のアルキル基を有する第２級アミンハロゲン化水素酸塩、Ｃ４〜Ｃ１０のアルキル基を有する第３級アミンハロゲン化水素酸塩の中から選択されたいずれか１または２以上の活性剤を０．１〜１０ｗｔ％添加したことを特徴とする請求項４に記載の保護素子。
【請求項７】
前記エチレン−アクリル酸エステル共重合樹脂に１〜４０ｗｔ％の粘性調整剤および０．０１〜５ｗｔ％の酸化防止剤のいずれか一方または両方を添加したことを特徴とする請求項５または６に記載の保護素子。
【手続補正２】
【補正対象書類名】明細書
【補正対象項目名】０００６
【補正方法】変更
【補正の内容】
【０００６】
本発明は、ロジンにエチレン−アクリル酸エステル共重合樹脂を添加したことを特徴とするフラックスを用いた保護素子である。上記の構成によれば、エチレン−アクリル酸エステル共重合樹脂が、エチレン−酢酸ビニル共重合樹脂（以下ＥＶＡと略す）に比較して、熱分解温度が約４０℃高く、それだけ熱分解が生じ難くなる。また、万一分解しても、ＥＶＡのような腐食性の分解物を生成しないので安全である。さらに、低温域での柔軟性に優れ、塗布性が良いのみならず、低融点合金を速やかに溶断させることができる。さらにまた、低融点合金の溶断後の電気抵抗が大きいので、再導通や漏れ電流が生じない。
【手続補正３】
【補正対象書類名】明細書
【補正対象項目名】０００７
【補正方法】変更
【補正の内容】
【０００７】
本発明の保護素子に用いるフラックスは、ロジンにエチレン−アクリル酸エステル共重合樹脂を５〜９５ｗｔ％および活性剤を０．１〜３０ｗｔ％添加して構成され、エチレン−アクリル酸エステル共重合樹脂の添加により耐熱性が優れ、しかも活性剤の添加により動作特性の優れたフラックスが得られる。
【手続補正４】
【補正対象書類名】明細書
【補正対象項目名】０００８
【補正方法】変更
【補正の内容】
【０００８】
また、前記エチレン−アクリル酸エステル共重合樹脂が、ＣＯＯＲ基を含み、ＲがＣ１〜Ｃ４である場合には、動作温度における流動性に優れ、ロジン等の必要成分との相溶性も優れたフラックスが得られる。
【手続補正５】
【補正対象書類名】明細書
【補正対象項目名】０００９
【補正方法】変更
【補正の内容】
【０００９】
また、前記エチレン−アクリル酸エステル共重合樹脂のメルトフローレートが０．６〜１５００ｇ／１０ｍｉｎのものであれば、ポリマー重合度が高く耐熱性に優れ、動作特性の優れたフラックスが得られる。
【手続補正６】
【補正対象書類名】明細書
【補正対象項目名】００１０
【補正方法】変更
【補正の内容】
【００１０】
さらにまた、前記エチレン−アクリル酸エステル共重合樹脂が、エチレン−メチルアクリレート共重合体, エチレン−エチルアクリレート共重合体, エチレン−ｎ−プロピルアクリレート共重合体, エチレン−イソプロピルアクリレート共重合体, エチレン−ｎ−ブチルアクリレート共重合体,
エチレン−イソブチルアクリレート共重合体, エチレン−ｓｅｃ−ブチルアクリレート共重合体, エチレン−ｔｅｒｔ−ブチルアクリレート共重合体の中から選択されたいずれか１または２以上であれば、従来のＥＶＡを添加したフラックスよりも耐熱特性の優れたフラックスが得られる。
【手続補正７】
【補正対象書類名】明細書
【補正対象項目名】００１１
【補正方法】変更
【補正の内容】
【００１１】
一方、本発明の保護素子に用いるフラックスに添加する、前記エチレン−アクリル酸エステル共重合樹脂には、Ｃ４〜Ｃ１８のモノカルボン酸またはジカルボン酸、およびＣ４〜Ｃ１８のハロゲン化モノカルボン酸またはハロゲン化ジカルボン酸、およびＣ１〜Ｃ１０のアルキル基を有する第２級アミン、Ｃ１〜Ｃ１０のアルキル基を有する第３級アミン、Ｃ１〜Ｃ１０のアルキル基を有する第４級アンモニウム塩、グリシンおよびＣ１〜Ｃ１５のアルキル基を有するアミノ酸またはアミノ酸塩の中から選択されたいずれか１または２以上の活性剤を０．２〜３０ｗｔ％添加する。上記の構成によれば、活性剤の添加により動作温度におけるフラックスの活性効果が顕著であり、しかも活性剤を必要最小限に抑えられる。
【手続補正８】
【補正対象書類名】明細書
【補正対象項目名】００１２
【補正方法】変更
【補正の内容】
【００１２】
エチレン−アクリル酸エステル共重合樹脂に、添加する活性剤は、好ましくは、Ｃ４〜Ｃ１０のアルキル基を有する第１級アミンハロゲン化水素酸塩、Ｃ４〜Ｃ１０のアルキル基を有する第２級アミンハロゲン化水素酸塩、Ｃ４〜Ｃ１０のアルキル基を有する第３級アミンハロゲン化水素酸塩の中から選択されたいずれか１または２以上の活性剤であり、０．１〜１０ｗｔ％添加する。この活性剤の添加により動作温度におけるフラックスの活性効果が顕著となり、しかも活性剤の添加による金属材料の腐食のないフラックスが得られる。
【手続補正９】
【補正対象書類名】明細書
【補正対象項目名】００１３
【補正方法】変更
【補正の内容】
【００１３】
また、本発明の保護素子に用いるフラックスの添加剤である前記エチレン−アクリル酸エステル共重合樹脂に、硬化ヒマシ油、アマイドワックス類、Ｃ４〜Ｃ１８の有機金属石鹸類、Ｃ６〜Ｃ５０のカルボン酸エステル誘導体類の中から選択されたいずれか１または２以上の粘性調整剤を１〜４０ｗｔ％添加する。この粘性調整剤の添加により常温および動作温度におけるフラックスの粘性を適正値にできるのみならず、成分の凝集や分離が生じない。
【手続補正１０】
【補正対象書類名】明細書
【補正対象項目名】００１４
【補正方法】変更
【補正の内容】
【００１４】
さらに、前記エチレン−アクリル酸エステル共重合樹脂に、ヒンダードフェノール系酸化防止剤、イオウ系酸化防止剤、リン系酸化防止剤の中から選択されたいずれか１または２以上の酸化防止剤を０．０１〜５ｗｔ％添加し、それにより空気中における酸化が抑制される。しかも酸化防止剤の添加により活性剤成分の反応を阻害しない。
【手続補正１１】
【補正対象書類名】明細書
【補正対象項目名】００１５
【補正方法】変更
【補正の内容】
【００１５】
本発明の保護素子は、本発明に係るフラックスを塗布または内蔵させたフラックス付き低融点合金である。上記の構成によれば、前記各種の優れた特性を有するフラックスを塗布または内蔵したフラックス付き低融点合金が得られる。この低融点合金は温度ヒューズの可溶合金体として利用され温度ヒューズを構成する。さらに、この温度ヒューズは、通電による発熱でフラックス付き低融点合金を溶断させる抵抗付きヒューズとして利用できる保護素子であることを特徴とする保護素子である。上記の構成によれば、前記各種の優れた特性を有するフラックスを塗布または内蔵したフラックス付きの低融点合金を具備する抵抗付きヒューズの保護素子が得られる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００２０
【補正方法】変更
【補正の内容】
【００２０】
【式１】
2001334394.tif 000001